(57)【要約】      （修正有）【課題】  この発明は，優れた耐高温性能，追従性，耐衝撃性及び耐混合性の性状を兼ね備えたボールペン用インキ逆流防止剤組成物を提供する。【解決手段】このボールペン用インキ逆流防止剤組成物は，難揮発性液体に増ちょう剤のゲル化剤としてアルミニウム石けんを添加し，加熱溶解させた内容物を冷却し，難揮発性液体に予め決められた所定の適正量のアルミニウム石けんを配合させたものである。【選択図】なし【特許請求の範囲】
【請求項１】
難揮発性液体に増ちょう剤としてのアルミニウム石けんを添加して加熱混合し，前記難揮発性液体に前記アルミニウム石けんが溶解した内容物を冷却して前記難揮発性液体中に前記アルミニウム石けんを予め決められた所定の適正量含有させたことを特徴とするボールペン用インキ逆流防止剤組成物。
【請求項２】
前記アルミニウム石けんの含有量は，０．１〜１０質量％であることを特徴とする請求項１に記載のボールペン用インキ逆流防止剤組成物。
【請求項３】
前記アルミニウム石けんは，下記一般式で表される組成物であることを特徴とする請求項１又は２に記載のボールペン用インキ逆流防止剤組成物。
Ｒ−ＣＯＯ−Ａｌ（ＯＨ）Ｏ−ＣＯ−Ｒ
又は
Ｒ−ＣＯＯ−Ａｌ（ＯＨ）2 
但し，Ｒは炭素数１〜３０の飽和又は不飽和アルキル基である。
【請求項４】
前記難揮発性液体は，４０℃で４０〜１００，０００ｍｍ2 ／ｓの動粘度を有する精製鉱油，合成炭化水素油，エステル油，エーテル油及びその他の合成油から選ばれる１種又は２種以上の混合体であることを特徴とする請求項１〜３のいずれか１項に記載のボールペン用インキ逆流防止剤組成物。
【請求項５】
２５℃におけるスプレッドメーターでの１分値は，２０〜６０ｍｍであり，温度２５℃における不混和ちょう度又は混和ちょう度は２００〜５００であることを特徴とする請求項１〜４のいずれか１項に記載のボールペン用インキ逆流防止剤組成物。  
【請求項６】
前記難揮発性液体と前記アルミニウム石けんとから成る前記内容物の前記冷却は，急冷であることを特徴とする請求項１〜５のいずれか１項に記載のボールペン用インキ逆流防止剤組成物。
【発明の詳細な説明】
【技術分野】
【０００１】
この発明は，インキを充填したボールペン用インキ筒に充填されるボールペン用インキ逆流防止剤組成物に関する。
【背景技術】
【０００２】
従来，ボールペンについて，インキ収容管即ちインキ筒に充填されたインキの尾端に連続させてインキ筒内にインキ追従体即ちインキ逆流防止剤と呼ばれる組成物が充填されているのが一般的である。例えば，インキ筒の末端が開放されているボールペンについて，インキ筒にインキのみを単に充填しただけでは，ペン先を上向き又は横向きに放置すると，インキ筒内のインキがインキ筒内を逆流し，インキがインキ筒から外部に漏れてしまったり，少しの衝撃でもインキ筒からインキが飛散して衣服，周囲環境等を汚してしまう恐れがあり，また，インキ筒内のインキが開口を通じて蒸発する恐れもあった。ボールペンは，これらの問題を防止するために，ボールペンのインキ筒の端部に，インキと連続させてインキ筒内にインキ追従体即ちインキ逆流防止剤と呼ばれる組成物を充填している。
【０００３】
従来，スチレン系熱可塑性エラストマーを添加剤に用いた水性ボールペン用インキ乾燥防止体組成物として，例えば，難揮発性及び／又は不揮発性のフタル酸エステルを基剤とし，これに充填剤とスチレン−ブタジエン系エラストマーとを添加してなるものが知られている。上記水性ボールペン用インキ乾燥防止体組成物は，高温環境下におけるインキ収容管の末端からの水性ボールペンインキ溶剤分の嵌挿を抑制し，筆記時のインキ流動性を確保し，経年安定性の効果を狙ったものである（例えば，特許文献１参照）。
【０００４】
また，従来知られている常温液状炭化水素を用いた水性ボールペンインキの逆流防止剤は，インキ収容管内に充填された水性インキの端末に設けられる逆流防止剤であって，鉱物油，エチレン−α−オレフィンコオリゴマー，ポリブデン，ポリ−α−オレフィン油からなる群から選択される１種以上の常温液状炭化水素１００重量部に対して，０．５〜２０重量部のスチレン系熱可塑性エラストマーを配合した組成を有するものである。更に，該水性ボールペンインキの逆流防止剤は，ポリスチレンブロック−ゴムブロック，又はポリスチレンブロック−ゴムブロック−ポリスチレンブロックからなるブロックコポリマーの少なくとも何れかを含むものである。また，上記ゴムブロックは，ポリブタジエン，ポリイソプレン，ポリエチレン／ブチレン，又はポリエチレン／プロピレンである（例えば，特許文献２参照）。
【０００５】
【特許文献１】特開平７−２１６２８５号公報
【特許文献２】特許第３０１６７４９号公報
【発明の開示】
【発明が解決しようとする課題】
【０００６】
ところで，ボールペン用インキ逆流防止剤組成物としては，次の性能を有することが要求される。即ち，ボールペン用インキ逆流防止剤組成物の必要性能として，耐高温性能，インキへの追従性，耐衝撃性及び耐混合性を有することが要求される。
（１）耐高温性能は，輸送中，保管中等に遭遇する８０℃程度の高温雰囲気においても基油と増ちょう剤としてのゲル化剤とが分離しないことであり，ボールペン用インキ逆流防止剤組成物がインキ筒内でインキと分離して流動したり，インキ筒から外へ流出しないこと等である。
（２）インキへの追従性は，ボールペンの使用によるインキの消耗に従って，ボールペン用インキ逆流防止剤組成物がインキ末端から離れずに良好に追従して移動することであり，ボールペン用インキ逆流防止剤組成物がインキ末端から分離したり，インキ筒壁に付着してインキ筒の壁面に残らないことである。
（３）耐衝撃性は，ボールペンの落下等の衝撃があっても，ボールペン用インキ逆流防止剤組成物がインキ筒内で流動したり，インキ筒から流出しないこと等である。
（４）耐混合性は，油性ボールペン用又は水性ボールペン用のインキとボールペン用インキ逆流防止剤組成物とが混合して，インキ逆流防止剤組成物によってインキが汚染されないこと等である。
【０００７】
近年，ボールペンのインキの組成物やインキ筒の径等について多岐にわたって種々のものが開発されているが，ボールペンの開発に伴って，ボールペン用インキ逆流防止剤組成物についても種々の組成物が開発されているが，上記の必要性能が全て必ずしも満足されていないのが現状である。例えば，上記の水性ボールペン用インキ逆流防止体組成物は，フタル酸エステルの基剤にスチレン−ブタジエン系エラストマー即ちスチレン系熱可塑性エラストマーを添加したものであるが，環境上の問題から使用に制限があることである。また，ボールペン用インキ逆流防止剤組成物において，微粒子シリカといったゲル化剤によってゲル化したものでも，まだ，上記の必要性能のすべてを満足することができないものである。
【０００８】
また，上記の水性ボールペンインキの逆流防止剤は，上記の水性ボールペン用インキ乾燥防止体組成物におけるスチレン系熱可塑性エラストマーを，基油である常温液状炭化水素に配合したものであるが，基油が液状であるため，インキ逆流防止剤からにじみ出た常温液状炭化水素がインキに混合したり，インキ筒の後部より液状油が流出するという問題があり，また，スチレン系熱可塑性エラストマーの含有量が１０質量％以上のものは，給脂における作業性が悪いという問題を有している。また，従来，使用されている増ちょう剤と基油から構成されるインキ逆流防止剤は，上記に示した耐衝撃性や耐高温性能に問題がある。そこで，インキ逆流防止剤組成物として，上記の種々の問題を解決することが望まれている現状である。
【０００９】
この発明の目的は，上記の課題を解決するため，水性又は油性のボールペンにおいて，インキ筒に収容されたインキの尾端に連続してインキ筒内に充填されるインキ逆流防止剤として，難揮発性液体に安定して適正量のアルミニウム石けんを含有させて，優れた耐高温性能，追従性，耐衝撃性及び耐混合性を兼ね備えた性能を発揮できる水性用又は油性用のボールペン用インキ逆流防止剤組成物を提供することにある。
【課題を解決するための手段】
【００１０】
この発明は，難揮発性液体に増ちょう剤としてのアルミニウム石けんを添加して加熱混合し，前記難揮発性液体に前記アルミニウム石けんが溶解した内容物を冷却して前記難揮発性液体中に前記アルミニウム石けんを予め決められた所定の適正量含有させたことを特徴とするボールペン用インキ逆流防止剤組成物に関する。
【００１１】
このボールペン用インキ逆流防止剤組成物において，前記アルミニウム石けんの含有量は，０．１乃至１０質量％である。
【００１２】
また，このボールペン用インキ逆流防止剤組成物において，前記アルミニウム石けんは，下記一般式で表される組成物である。
Ｒ−ＣＯＯ−Ａｌ（ＯＨ）Ｏ−ＣＯ−Ｒ
又は
Ｒ−ＣＯＯ−Ａｌ（ＯＨ）2 
但し，Ｒは炭素数１〜３０の飽和又は不飽和アルキル基である。
【００１３】
このボールペン用インキ逆流防止剤組成物では，前記難揮発性液体は，４０℃で４０〜１００，０００ｍｍ2 ／ｓの動粘度を有する精製鉱油，合成炭化水素油，エステル油，エーテル油及びその他の合成油から選ばれる１種又は２種以上の混合体である。
【００１４】
また，このボールペン用インキ逆流防止剤組成物では，２５℃におけるスプレッドメーターでの１分値は，２０〜６０ｍｍであり，温度２５℃における不混和ちょう度又は混和ちょう度は２００〜５００である。
【００１５】
このボールペン用インキ逆流防止剤組成物において，前記難揮発性液体と前記アルミニウム石けんとから成る前記内容物の前記冷却は，急冷させたものである。
【発明の効果】
【００１６】
この発明によるボールペン用インキ逆流防止剤組成物は，上記のように，特定の基油の難揮発性液体に，増ちょう剤のゲル化剤としてアルミニウム石けんを混合し，両者を加熱溶解した後に冷却，特に急冷したので，アルミニウム石けんが難揮発性液体中に適正量含有され，ゲル構造の安定剤が基油に特定量配合された状態になって，優れた耐高温性能，追従性，耐衝撃性及び耐混合性を兼ね備えた良好な性状を持つものである。
【発明を実施するための最良の形態】
【００１７】
この発明によるボールペン用インキ逆流防止剤組成物は，従来のボールペン用インキ逆流防止剤組成物が有していた各種の問題を解消することができるものであり，基油の難揮発性液体に増ちょう剤のアルミニウム石けんを添加する製造工程において，加熱溶解された溶融物を冷却，特に，急冷することによってアルミニウム石けんを基油に適正量含有させ，製品を安定させたものである。このボールペン用インキ逆流防止剤組成物は，ボールペンの筆記時に，インキに対するインキ追従性とインキ逆流防止性に優れる性状を発揮できるものである。
【００１８】
このボールペン用インキ逆流防止剤組成物は，特に，精製鉱油，合成油，エステル油又は低粘度ポリプテンの難揮発性液体を基油として使用し，増ちょう剤のアルミニウム石けんとしては，難揮発性液体に対して０．１〜１０質量％，好ましくは０．５〜５質量％含有されており，難揮発性液体中でのアルミニウム石けんを添加して加熱溶解した後に，該溶解物即ち内容物を冷却し，特に，急冷したものであり，それによって難揮発性液体中にアルミニウム石けんを予め決められた所定の適正量含有させ，難揮発性液体へのアルミニウム石けんの混合状態を安定させたことを特徴としている。
【００１９】
このボールペン用インキ逆流防止剤組成物は，その製造工程において，例えば，次のようにして実施される。まず，難揮発性液体にアルミニウム石けんを添加し，加熱溶解するが，その時，溶解臨界温度以上に加熱すると，内容物は均一で透明な溶液になる。該透明な溶液を攪拌しながら冷却すると，ワックス状，ゲル状の物質になる。ワックス状，ゲル状の物質をロールミルにかけてロール処理をし，次いで脱泡すればボールペン用インキ逆流防止剤組成物を得ることができる。内容物の冷却については，内容物の冷却速度によって難揮発性液体へのアルミニウム石けんの含有量が決定されるが，種々の冷却方法で行えばよいものであり，冷却装置に制約はないものである。
【００２０】
また，このボールペン用インキ逆流防止剤組成物におけるアルミニウム石けんは，一般式Ｒ−ＣＯＯ−Ａ１（ＯＨ）Ｏ−ＣＯ−ＲまたはＲ−ＣＯＯ−Ａ１（ＯＨ）2 で表される組成物であり，Ｒは炭素数１〜３０の飽和又は不飽和アルキル基である。また，基油の難揮発性液体へのアルミニウム化合物の含有量は０．１〜１０％であるが，０．１％以下は軟らかすぎて効果がなく，また，１０％以上では硬すぎて，上記のボールペンとしての必要性状を発揮できず，実用性がない。また，難揮発性液体へのアルミニウム化合物の含有量が５％以上だと白濁してしまい，見劣りがし，商品価値が低下するが，ボールペン性能を阻害するものではなく，実用価値があることが確認された。このボールペン用インキ逆流防止剤組成物におけるアルミニウム化合物は，単独でもよく，別の増ちょう剤を併用してもよいことは勿論であるが，ボールペンに使用されているインキへのインキ逆流防止剤組成物の影響を考慮して，アルミニウム石けんを他の増ちょう剤と混合して使用することが望ましい。このボールペン用インキ逆流防止剤組成物では，アルミニウム石けんは，親水性シリカ，疎水性シリカのような微粒子シリカやメチル化処理した微粒子シリカ，又はステアリン酸リチウム石けん等の非水溶性金属石けんと併用することもできる。この場合には，難揮発性液体への増ちょう剤の添加量は，アルミニウム石けんを含めてインキ追従体全量に対して０．１〜１５質量％程度である。
【００２１】
この発明に用いる基油は，使用できる動粘度を有するものであれば，限定されるものではないが，４０℃での動粘度が１００〜１０００００ｍｍ2 ／ｓの範囲が望ましく，この場合，１００ｍｍ2 ／ｓ以下であれば，追従性が良すぎてペン先からのインキの吐出量が多くなりすぎ，また，１０００００ｍｍ2 ／ｓ以上であれば，ペン先からのインキの吐出量が少なくなり，筆記できなくなる傾向が強くなるので，実用性がなくなる。
【実施例】
【００２２】
この発明によるボールペン用インキ逆流防止剤組成物の性状を評価試験するため，市販ボールペンＡ，Ｂ及びＣを購入した。市販ボールペンＡ，Ｂ及びＣのインキ筒に充填してあるインキ逆流防止剤組成物を注射器を用いて吸い取り，インキ筒壁に付着しているインキ逆流防止剤組成物を拭き取った後に，実施例１〜１１及び比較例１〜６の組成物を有するボールペン用インキ逆流防止剤組成物を，それぞれの表に示す量だけインキ筒の端部にインキと連続させて充填し，（１）耐高温性能試験，（２）追従性試験，（３）耐衝撃性試験，及び（４）耐混合性試験の評価試験をそれぞれ行った。
（１）耐高温性能試験は，ペン先を上向きにして８０℃恒温空気浴に３０日間静置後に，外観を観察した。インキ逆流防止剤組成物がインキ筒内で流動又はインキ筒から流出せず，基油とゲル化剤とに分離が無かったものを合格（〇）とした。また，インキ逆流防止剤組成物がインキ筒内で流動又はインキ筒から流出したもの及び基油とゲル化剤とに分離したものを不合格（×）とした。
（２）追従性試験は，１０ｃｍ／ｓｅｃの速度でインキが無くなるまで連続して筆記を続け，インキ逆流防止剤組成物がインキの消耗に追従していくか否かを観察した。インキ逆流防止剤組成物がインキ筒壁に付着せず，インキに追従して移動し，スムーズに筆記できたものを合格（〇）とした。また，インキ逆流防止剤組成物の一部がインキ筒壁に付着してインキ筒末端部の残ったもの及びインキ逆流防止剤組成物が動かず，途中で筆記不能になったものを不合格（×）とした。
（３）耐衝撃性試験は，ペン先を上向きにして持ち，高さ１ｍの場所からコンクリート床に５０回落下させた後，外観を観察した。インキ逆流防止剤組成物がインキ筒内て流動したり，インキ筒から流出しなかったものを合格（〇）とした。また，インキ逆流防止剤組成物がインキ筒内て流動又はインキ筒から流出したものを不合格（×）とした。
（４）耐混合性試験は，ペン先を上向きにして８０℃恒温空気浴に３０日間静置後，外観を観察した。インキ逆流防止剤組成物がインキと混合しなかったものを合格（〇）とした。また，インキ逆流防止剤組成物がインキと混合したものを不合格（×）とした。
【００２３】
これらの性状試験に用いたボールペン用インキ逆流防止剤組成物は，下記の６種の製造方法によって作製したものである。
（１）製造方法１は，原料を全量混合した後に，これらを攪拌混合し，混合物即ち内容物を１４０℃以上まで加熱し溶解した。続いて，攪拌を止め，１０分後に上記内容物の温度が１００℃以下になるように温度を制御した。その後，上記内容物の温度が常温になるまで静置し，ロール処理し，真空脱泡してボールペン用インキ逆流防止剤組成物を製造した。
（２）製造方法２は，原料を全量混合した後に，これらを攪拌混合し，混合物即ち内容物を１４０℃以上まで加熱し溶解した。続いて，攪拌を止め，３０分後に上記内容物の温度が１００℃以下になるように温度を制御した。その後，上記内容物の温度が常温になるまで静置し，ロール処理し，真空脱泡してボールペン用インキ逆流防止剤組成物を製造した。
（３）製造方法３は，原料を全量混合した後に，これらを攪拌混合し，混合物即ち内容物を１４０℃以上まで加熱し溶解した。続いて，攪拌を止め，６０分後に上記内容物の温度が１００℃以下に成るように温度を制御した。その後，上記内容物の温度が常温になるまで静置し，ロール処理し，真空脱泡してボールペン用インキ逆流防止剤組成物を製造した。
（４）製造方法４は，原料を全量混合した後に，これらを攪拌混合し，混合物即ち内容物を１４０℃以上まで加熱し溶解した。続いて，攪拌しながら，１０分後に上記内容物の温度が１００℃以下になるように温度を制御した。その後，上記内容物の温度が常温になるまで静置し，ロール処理し，真空脱泡してボールペン用インキ逆流防止剤組成物を製造した。
（５）製造方法５は，原料を全量混合した後に，これらを攪拌混合し，混合物即ち内容物を１４０℃以上まで加熱し溶解した。続いて，攪拌しながら，３０分後に上記内容物の温度が１００℃以下に成るように温度を制御した。その後，上記内容物の温度が常温になるまで静置し，ロール処理し，真空脱泡してボールペン用インキ逆流防止剤組成物を製造した。
（６）製造方法６は，原料を全量混合した後に，これらを攪拌混合し，混合物即ち内容物を１４０℃以上まで加熱し溶解した。続いて，攪拌しながら，６０分後に上記内容物の温度が１００℃以下に成るように温度を制御した。その後，上記内容物の温度が常温になるまで静置し，ロール処理し，真空脱泡してボールペン用インキ逆流防止剤組成物を製造した。
【００２４】
表１には，実施例１〜実施例６が示され，表２には，実施例７〜実施例１２が示され，更に，表３には，実施例１３〜実施例１９が示されている。
また，表４には，比較例１〜比較例６が示されている。
難揮発性液体として，４０℃で４０〜１００，０００ｍｍ2 ／ｓの動粘度を有する精製鉱油，合成炭化水素油，エステル油，エーテル油及びその他の合成油から選ばれる１種又は２種以上の混合体を用いた。具体的には，難揮発性液体として，ポリブデンＡ，ポリブデンＢ，ジフェニールエーテル油，エステル油，ポリアルファオレフィン油，及び／又はポリオキシアルキレングリコール油を用いた。ポリブデンＡは，平均分子量が４００であり，動粘度が４０℃で１０５ｍｍ2 ／ｓであり，また，ポリブデンＢは，平均分子量が１５００，動粘度が４０℃で３２０００ｍｍ2 ／ｓである。
また，アルミニウム石けんとしては，モノステアリン酸アルミニウム，又はジステアリン酸アルミニウムを用いた。
【００２５】
【表１】
2006131815.tif 000002
実施例１は，ポリブデンＡを９８質量％にモノステアリン酸アルミニウムを２質量％を添加し，製造方法１で作製したボールペン用インキ逆流防止剤組成物である。
実施例２は，ポリブデンＡを９８質量％にジステアリン酸アルミニウムを２質量％を添加し，製造方法１で作製したボールペン用インキ逆流防止剤組成物である。
実施例３は，ポリブデンＡを９９質量％にモノステアリン酸アルミニウムを１質量％を添加し，製造方法１で作製したボールペン用インキ逆流防止剤組成物である。
実施例４は，ポリブデンＡを９５質量％にモノステアリン酸アルミニウムを５質量％を添加し，製造方法１で作製したボールペン用インキ逆流防止剤組成物である。
実施例５は，ポリブデンＡを９９．９質量％にモノステアリン酸アルミニウムを０．１質量％を添加し，製造方法１で作製したボールペン用インキ逆流防止剤組成物である。
実施例６は，ポリブデンＡを４９質量％とポリブデンＢを４９質量％とから成る難揮発性液体にモノステアリン酸アルミニウムを２質量％を添加し，製造方法１で作製したボールペン用インキ逆流防止剤組成物である。
【００２６】
【表２】
2006131815.tif 000003
実施例７は，ポリブデンＡを４９質量％とポリブデンＢを４９質量％とから成る難揮発性液体にジステアリン酸アルミニウムを２質量％を添加し，製造方法１で作製したボールペン用インキ逆流防止剤組成物である。
実施例８は，鉱物油を４９質量％とポリブデンＡを４９質量％とから成る難揮発性液体にモノステアリン酸アルミニウムを２質量％を添加し，製造方法１で作製したボールペン用インキ逆流防止剤組成物である。
実施例９は，ポリアルファオレフィン油を４９質量％とポリブデンＡを４９質量％とから成る難揮発性液体にモノステアリン酸アルミニウムを２質量％を添加し，製造方法１で作製したボールペン用インキ逆流防止剤組成物である。
実施例１０は，エステル油を４９質量％とポリブデンＡを４９質量％とから成る難揮発性液体にモノステアリン酸アルミニウムを２質量％を添加し，製造方法１で作製したボールペン用インキ逆流防止剤組成物である。
実施例１１は，ポリオキシアルキレングリコール油を４９質量％とポリブデンＡを４９質量％とから成る難揮発性液体にモノステアリン酸アルミニウムを２質量％を添加し，製造方法１で作製したボールペン用インキ逆流防止剤組成物である。
実施例１２は，ジフェニールエーテル油を４９質量％とポリブデンＡを４９質量％とから成る難揮発性液体にモノステアリン酸アルミニウムを２質量％を添加し，製造方法１で作製したボールペン用インキ逆流防止剤組成物である。
【００２７】
【表３】
2006131815.tif 000004
実施例１３は，ポリブデンＡを９８質量％にモノステアリン酸アルミニウムを２質量％を添加し，製造方法２で作製したボールペン用インキ逆流防止剤組成物である。
実施例１４は，ポリブデンＡを９８質量％にモノステアリン酸アルミニウムを２質量％を添加し，製造方法４で作製したボールペン用インキ逆流防止剤組成物である。
実施例１５は，ポリブデンＡを９８質量％にモノステアリン酸アルミニウムを２質量％を添加し，製造方法５で作製したボールペン用インキ逆流防止剤組成物である。
実施例１６は，ポリブデンＡを９４質量％にモノステアリン酸アルミニウムを６質量％を添加し，製造方法２で作製したボールペン用インキ逆流防止剤組成物である。
実施例１７は，ポリブデンＡを９４質量％にモノステアリン酸アルミニウムを６質量％を添加し，製造方法４で作製したボールペン用インキ逆流防止剤組成物である。
実施例１８は，ポリブデンＡを９０質量％にモノステアリン酸アルミニウムを１０質量％を添加し，製造方法３で作製したボールペン用インキ逆流防止剤組成物である。
実施例１９は，ポリブデンＡを９０質量％にモノステアリン酸アルミニウムを１０質量％を添加し，製造方法６で作製したボールペン用インキ逆流防止剤組成物である。
【００２８】
【表４】
2006131815.tif 000005
比較例１は，ポリブデンＡを９８質量％にモノステアリン酸アルミニウムを２質量％を添加し，製造方法３で作製したボールペン用インキ逆流防止剤組成物である。
比較例２は，ポリブデンＡを９８質量％にモノステアリン酸アルミニウムを２質量％を添加し，製造方法６で作製したボールペン用インキ逆流防止剤組成物である。
比較例３は，ポリブデンＡを９９．０５質量％にモノステアリン酸アルミニウムを０．０５質量％を添加し，製造方法１で作製したボールペン用インキ逆流防止剤組成物である。
比較例４は，ポリブデンＡを９０質量％にモノステアリン酸アルミニウムを１０質量％を添加し，製造方法１で作製したボールペン用インキ逆流防止剤組成物である。
比較例５は，ポリブデンＡを８８質量％にモノステアリン酸アルミニウムを１２質量％を添加し，製造方法３で作製したボールペン用インキ逆流防止剤組成物である。
比較例６は，ポリブデンＡを８８質量％にモノステアリン酸アルミニウムを１２質量％を添加し，製造方法６で作製したボールペン用インキ逆流防止剤組成物である。
【００２９】
これらの実施例１〜１９においては，２５℃におけるスプレッドメーターでの１分値（ＳＭ値）と温度２５℃における不混和ちょう度又は混和ちょう度は，実施例１では３２と３６０であり，実施例２では３０と３４０であり，実施例３では４２と４２０であり，実施例４では２０と２８０であり，実施例５では５０と４５０であり，実施例６では３０と３４０であり，実施例７では３０と３４０であり，実施例８では３２と３５０であり，実施例９では３３と３５０であり，実施例１０では３２と３４０であり，実施例１１では３０と３４０であり，実施例１２では３３と３５０であり，実施例１３では３５と３７０であり，実施例１４では４０と４００であり，実施例１５では４２と４２０であり，実施例１６では３３と３７０であり，実施例１７では３４と３８０であり，実施例１８では３０と３１０であり，実施例１９では３１と３２０であった。
これに対して，比較例１〜６においては，２５℃におけるスプレッドメーターでの１分値（ＳＭ値）と温度２５℃における不混和ちょう度又は混和ちょう度は，比較例１では５８と５００以上（５００＜と記述）であり，比較例２では５９と５００以上であり，比較例３では５８と５００以上であり，比較例４では２０と２００であり，比較例５では２０と２００であり，比較例６では２０と２７０であった。
【００３０】
表１，表２及び表３から分かるように，実施例１〜１５については，いずれも外観は透明であり，また，表３から分かるように，実施例１６〜１９については，いずれも外観はアルミニウム石けんの含有量が多く，透明性が悪く，白濁していたが，ボールペン用インキ逆流防止剤組成物としてはボールペン性能を阻害するものではなく，良好な機能を果たすものであった。これに対して，比較例１〜比較例３については，いずれも外観は透明であったが，比較例４〜比較例６については，外観はアルミニウム石けんの含有量が多く，白濁が認められた。
また，表１〜表３から分かるように，実施例１〜実施例１９のボールペン用インキ逆流防止剤組成物は，耐高温性能試験，追従性試験，耐衝撃性試験，及び耐混合性試験において全て合格（〇）した。しかしながら，表４に示す比較例１〜比較例６のボールペン用インキ逆流防止剤組成物は，何れかの性状試験で満足されない不合格（×）のものが有った。
【００３１】
また，これらの試験結果から考慮すると，比較例３に示すように，難揮発性液体に対するアルミニウム石けんの配合量が少な過ぎると，製造方法１で製造したとしても不合格品になることを観察した。更に，比較例４に示すように，難揮発性液体に対するアルミニウム石けんの配合量が多過ぎると，製造方法１で製造したとしても不合格品になることを観察した。また，比較例４〜比較例６に示すように，難揮発性液体に対するアルミニウム石けんの配合量が多過ぎると，不合格品が出ることを確認した。また，この発明によるボールペン用インキ逆流防止剤組成物の製造方法では，製造方法１や製造方法４に認められるように，１０分後に１００℃以下になるように急冷した製造方法が好ましいことが確認された。
【００３２】
この発明によるボールペン用インキ逆流防止剤組成物は，表１〜表３に示す上記の評価試験結果から分かるように，優れた耐高温性能，追従性，耐衝撃性，及び耐混合性を兼ね備えていることが分かった。
【産業上の利用可能性】
【００３３】
この発明によるボールペン用インキ逆流防止剤組成物は，水性ボールペン又は油性ボールペンにおいて，インキ筒に充填されたインキの尾端に連続してインキ筒に充填されるインキ追従体として適用して好ましいものである。